(57)【要約】【課題】高温高加湿の条件においても、十分な耐熱性を持ち、初期出力電圧が高く、高電流域においてもフラッディング現象を起こさないカソード電極を用いた電極−膜接合体を提供する。【解決手段】  イオン伝導膜と、少なくとも触媒担持カーボン及びイオン伝導性ポリマーとを含む触媒層とガス拡散層を備えたアノード電極と、および少なくとも触媒担持カーボン及びイオン伝導性ポリマーとを含む触媒層とガス拡散層を備えたカソード電極からなる電極−膜接合体であって、カソード電極触媒層のイオン伝導膜の面と平行な面内方向において、イオン交換容量の異なる少なくとも２種以上のイオン伝導性ポリマーを分布させてなることを特徴とし、このイオン交換容量の最も高い値と最も低い値の差が０．２ｍｅｑ／ｇ以上である電極−膜接合体。【選択図】  図１
2007080725.tif 000002
【特許請求の範囲】
【請求項１】
イオン伝導膜と、少なくとも触媒担持カーボン及びイオン伝導性ポリマーとを含む触媒層とガス拡散層を備えたアノード電極と、および少なくとも触媒担持カーボン及びイオン伝導性ポリマーとを含む触媒層とガス拡散層を備えたカソード電極からなる電極−膜接合体であって、
カソード電極触媒層のイオン伝導膜の面と平行な面内方向において、イオン交換容量の異なる少なくとも２種以上のイオン伝導性ポリマーを分布させてなることを特徴とし、このイオン交換容量の最も高い値と最も低い値の差が０．２ｍｅｑ／ｇ以上であることを特徴とする、電極−膜接合体。
【請求項２】
カソード電極触媒層に含有されるイオン交換容量の異なる少なくとも２種以上のイオン伝導性ポリマーにおいて、イオン伝導膜に平行な方向の面内分布において、イオン交換容量の最も高い値のポリマーが５〜９５％の面積を占め、最も低い値のポリマーが５〜９５％を占めていることを特徴とする、請求項１に記載の電極−膜接合体。
【請求項３】
カソード電極触媒層中に含まれるイオン伝導成分含有ポリマーが下記一般式（Ａ）で表される構造単位、および下記一般式（Ｂ）で表される構造単位を含むことを特徴とするスルホン酸基を有するポリアリーレンであることを特徴とする請求項１に記載の電極−膜接合体。
【請求項４】
イオン伝導膜と、少なくとも触媒担持カーボン及びイオン伝導成分含有ポリマーとを含む触媒層とガス拡散層を備えたアノード電極と、および少なくとも触媒担持カーボン及びイオン伝導成分含有ポリマーとを含む触媒層とガス拡散層を備えたカソード電極からなる電極−膜接合体であって、
カソード電極触媒層中のイオン伝導成分含有ポリマーが下記一般式（Ａ）で表される構造単位、および下記一般式（Ｂ）で表される構造単位を含むことを特徴とするスルホン酸基を有するポリアリーレンであって、カソード電極触媒層中のイオン伝導成分含有ポリマーのイオン交換容量が、イオン伝導膜に接触している側とガス拡散層に接触している側で異なっていることを特徴とする電極−膜接合体。
【請求項５】
カソード電極触媒層のイオン伝導膜に接触している側のイオン交換容量が、ガス拡散層に接触している側に比べて、０．２ｍｅｑ／ｇ以上高いことを特徴とする、請求項４に記載の電極−膜接合体；
【化１】
2007080725.tif 000011
（式中、Ｙは−ＣＯ−、−ＳＯ2−、−ＳＯ−、−ＣＯＮＨ−、−ＣＯＯ−、−(ＣＦ2)l
−（ｌは１〜１０の整数である）、−Ｃ(ＣＦ3)2−からなる群より選ばれた少なくとも１種の構造を示し、Ｚは直接結合または、−(ＣＨ2)l−（ｌは１〜１０の整数である）、−Ｃ(ＣＨ3)2−、−Ｏ−、−Ｓ−からなる群より選ばれた少なくとも１種の構造を示し、Ａｒは−ＳＯ3Ｈまたは−Ｏ(ＣＨ2)pＳＯ3Ｈまたは−Ｏ(ＣＦ2)pＳＯ3Ｈで表される置換基
を有する芳香族基を示す。ｐは１〜１２の整数を示し、ｍは０〜１０の整数を示し、ｎは０〜１０の整数を示し、ｋは１〜４の整数を示す。）
【化２】
2007080725.tif 000012
（式中、Ａ、Ｄは独立に直接結合または、−ＣＯ−、−ＳＯ2−、−ＳＯ−、−ＣＯＮＨ
−、−ＣＯＯ−、−(ＣＦ2)l−（ｌは１〜１０の整数である）、−(ＣＨ2)l−（ｌは１〜１０の整数である）、−ＣＲ’2−（Ｒ’は脂肪族炭化水素基、芳香族炭化水素基および
ハロゲン化炭化水素基を示す）、シクロヘキシリデン基、フルオレニリデン基、−Ｏ−、−Ｓ−からなる群より選ばれた少なくとも１種の構造を示し、Ｂは独立に酸素原子または硫黄原子であり、Ｒ1〜Ｒ16は、互いに同一でも異なっていてもよく、水素原子、フッ素
原子、アルキル基、一部またはすべてがハロゲン化されたハロゲン化アルキル基、アリル基、アリール基、ニトロ基、ニトリル基からなる群より選ばれた少なくとも１種の原子または基を示す。ｓ、ｔは０〜４の整数を示し、ｒは０または１以上の整数を示す。）
【発明の詳細な説明】
【技術分野】
【０００１】
本発明は、固体高分子型燃料電池などに用いられる、電極−固体高分子膜接合体に関するものである。
【背景技術】
【０００２】
燃料電池は、騒音をほとんど発生せず、低公害および高効率の観点でクリーンな発電装置として、近年特に注目されている。特に、固体高分子型と呼ばれる燃料電池は、小型で高出力が可能であるため、車載用途、定置用途、携帯機器用途などの実用化へ向けての研究が盛んになっている。
【０００３】
固体高分子型燃料電池に求められる運転条件はさまざまであるが、高い出力密度を得るためには高温高加湿条件での運転が行われる。高加湿条件での発電の課題は、カソード電極で生成した水の迅速な系外への排出であり、この排水が不十分であると、生成した水が電極中にたまって細孔を閉塞させるフラッディング現象を招き、出力電圧が低下する。
【０００４】
従って、高温高加湿条件下での発電性能向上のためには、電極−膜接合体において、高温での耐熱性が十分であり、かつカソード電極で生成した水を迅速に排出できる必要がある。しかし、従来用いられているＮａｆｉｏｎ等のフッ素樹脂系ポリマーを用いたカソード電極ではガラス転移点が低く、１００℃以上の高温での長期に渡る発電耐久性に課題がある。また、スルホン酸基を含むポリアリーレンを用いたカソード電極は耐熱性は問題ないが、出力密度を維持するためにイオン交換容量を高くする必要があり、それに伴って含水量が増加するために排水性が悪く、フラッディング現象が起きやすいという問題があった。
【０００５】
このような水分の影響を制御するため、カーボンとして、撥水性のものを使用したり、官能基量に変化を設けたりすることが提案されている。
たとえば、特開2004-349076号公報（特許文献１）では、ガス拡散層に、撥水処理を施
したカーボンペーパーやカーボンクロスなどを用いて形成されることが提案され、さらには、触媒層や高分子電解質膜の保湿を目的として、触媒層とガス拡散層との界面に、撥水カーボン層を設けることも開示されている。
【０００６】
また、特開2003-173788号公報（特許文献２）には、ガス拡散層を構成する導電性炭素
粒子において、酸性官能基量が多い方の導電性炭素粒子の量が、ガス拡散層の一端から他端に向かって多くすることで、ガス拡散層の面内での透水機能を調整でき、ＭＥＡ内において高分子電解質を湿潤状態に保ちつつ、また生成水による過剰な水分を速やかに排水することができることが開示されている。
【０００７】
また、特開2002-124270号公報（特許文献３）には、固体高分子膜の一方側にカソード
触媒層、他方側にアノード触媒層が配されているセルを、前記アノード触媒層に対向して燃料が流通する燃料流路が形成された第１プレートと、前記カソード触媒層に対向して酸化剤が流通する酸化剤流路及びリブが形成された第２プレートとで挟持して構成された燃料電池であって、前記カソード触媒層と第２プレートとの間にガス拡散層が介挿され、当該ガス拡散層及びカソード触媒層の少なくとも一方は、前記酸化剤流路と対向する領域で、前記リブと対向する領域と比べて保水性が高くなるよう構成されている燃料電池が開示され、このように構成とすることで、固体高分子膜及び電極触媒層を、酸化剤ガス流路に対向する領域とリブに対向する領域とで均一的に保湿することを可能となる旨が開示されている。
【特許文献１】特開2004-349076号公報
【特許文献２】特開2003-173788号公報
【特許文献３】特開2002-124270号公報
【発明の開示】
【発明が解決しようとする課題】
【０００８】
しかしながら、ガス拡散層のカーボンの官能基量に変化をつけたり、撥水カーボンを使用したりするだけでは、上記した問題をかならずしも解消することは困難であった。また、特許文献３は保水性の改良が目的であり、排水性を改良するにはどのようにしたらよいのか何ら示唆されていない。
【０００９】
本発明の課題は、上記のような従来技術における課題を背景としてなされたものであって、高温高加湿の条件においても、十分な耐熱性を持ち、初期出力電圧が高く、高電流域においてもフラッディング現象を起こさないカソード電極を用いた電極−膜接合体を提供することが求められていた。
【課題を解決するための手段】
【００１０】
本発明者らは高温高加湿の条件における発電性能について鋭意検討したところ、電極−膜接合体において、イオン伝導性ポリマーのイオン交換容量を制御することで、高温下での発電特性が大きく向上し、かつカソード電極触媒層中の細孔容積の分布がカソードにおける水の排出性に大きく影響を与える要因の一つであることを見出した。
【００１１】
さらに、本発明者らは高温高加湿の条件における発電性能について鋭意検討したところ、電極−膜接合体において、スルホン酸基を有するポリアリーレンからなるイオン伝導性ポリマーを含むカソード電極を用い、しかもカソード電極触媒層中に異なるイオン交換容量をもつ少なくとも２種以上のイオン伝導性ポリマーを用いる場合に高加湿下での発電特性が大幅に改良できることを見いだし、本発明を完成させるに至った。
【００１２】
すなわち、本発明の要旨は以下の通りである。
(1)イオン伝導膜と、少なくとも触媒担持カーボン及びイオン伝導性ポリマーとを含む触
媒層とガス拡散層を備えたアノード電極と、および少なくとも触媒担持カーボン及びイオン伝導性ポリマーとを含む触媒層とガス拡散層を備えたカソード電極からなる電極−膜接合体であって、
カソード電極触媒層のイオン伝導膜の面と平行な面内方向において、イオン交換容量の異なる少なくとも２種以上のイオン伝導性ポリマーを分布させてなることを特徴とし、このイオン交換容量の最も高い値と最も低い値の差が０．２ｍｅｑ／ｇ以上であることを特徴とする、電極−膜接合体。
(2)カソード電極触媒層に含有されるイオン交換容量の異なる少なくとも２種以上のイオ
ン伝導性ポリマーにおいて、イオン伝導膜に平行な方向の面内分布において、イオン交換容量の最も高い値のポリマーが５〜９５％の面積を占め、最も低い値のポリマーが５〜９５％を占めていることを特徴とする、(1)に記載の電極−膜接合体。
(3)カソード電極触媒層中に含まれるイオン伝導成分含有ポリマーが下記一般式（Ａ）で
表される構造単位、および下記一般式（Ｂ）で表される構造単位を含むことを特徴とするスルホン酸基を有するポリアリーレンであることを特徴とする(1)に記載の電極−膜接合
体。
(4)イオン伝導膜と、少なくとも触媒担持カーボン及びイオン伝導成分含有ポリマーとを
含む触媒層とガス拡散層を備えたアノード電極と、および少なくとも触媒担持カーボン及びイオン伝導成分含有ポリマーとを含む触媒層とガス拡散層を備えたカソード電極からなる電極−膜接合体であって、
カソード電極触媒層中のイオン伝導成分含有ポリマーが下記一般式（Ａ）で表される構造
単位、および下記一般式（Ｂ）で表される構造単位を含むことを特徴とするスルホン酸基を有するポリアリーレンであって、カソード電極触媒層中のイオン伝導成分含有ポリマーのイオン交換容量が、イオン伝導膜に接触している側とガス拡散層に接触している側で異なっていることを特徴とする電極−膜接合体。
(5)カソード電極触媒層のイオン伝導膜に接触している側のイオン交換容量が、ガス拡散
層に接触している側に比べて、０．２ｍｅｑ／ｇ以上高いことを特徴とする、(4)に記載
の電極−膜接合体；
【００１３】
【化１】
2007080725.tif 000003
【００１４】
（式中、Ｙは−ＣＯ−、−ＳＯ2−、−ＳＯ−、−ＣＯＮＨ−、−ＣＯＯ−、−(ＣＦ2)l
−（ｌは１〜１０の整数である）、−Ｃ(ＣＦ3)2−からなる群より選ばれた少なくとも１種の構造を示し、Ｚは直接結合または、−(ＣＨ2)l−（ｌは１〜１０の整数である）、−Ｃ(ＣＨ3)2−、−Ｏ−、−Ｓ−からなる群より選ばれた少なくとも１種の構造を示し、Ａｒは−ＳＯ3Ｈまたは−Ｏ(ＣＨ2)pＳＯ3Ｈまたは−Ｏ(ＣＦ2)pＳＯ3Ｈで表される置換基
を有する芳香族基を示す。ｐは１〜１２の整数を示し、ｍは０〜１０の整数を示し、ｎは０〜１０の整数を示し、ｋは１〜４の整数を示す。）
【００１５】
【化２】
2007080725.tif 000004
【００１６】
（式中、Ａ、Ｄは独立に直接結合または、−ＣＯ−、−ＳＯ2−、−ＳＯ−、−ＣＯＮＨ
−、−ＣＯＯ−、−(ＣＦ2)l−（ｌは１〜１０の整数である）、−(ＣＨ2)l−（ｌは１〜１０の整数である）、−ＣＲ’2−（Ｒ’は脂肪族炭化水素基、芳香族炭化水素基および
ハロゲン化炭化水素基を示す）、シクロヘキシリデン基、フルオレニリデン基、−Ｏ−、−Ｓ−からなる群より選ばれた少なくとも１種の構造を示し、Ｂは独立に酸素原子または硫黄原子であり、Ｒ1〜Ｒ16は、互いに同一でも異なっていてもよく、水素原子、フッ素
原子、アルキル基、一部またはすべてがハロゲン化されたハロゲン化アルキル基、アリル基、アリール基、ニトロ基、ニトリル基からなる群より選ばれた少なくとも１種の原子または基を示す。ｓ、ｔは０〜４の整数を示し、ｒは０または１以上の整数を示す。）
【発明の効果】
【００１７】
本発明によれば、高温かつ高加湿の条件においても初期出力電圧が高く、長時間の運転時にも、フラッディング現象による出力電圧の低下の少ない固体高分子型燃料電池用の電極触媒層を形成でき、その効果は絶大である。
【発明を実施するための最良の形態】
【００１８】
以下、本発明についてより詳細に説明する。
本発明に係る電極-膜接合体の一態様は、
イオン伝導膜と、少なくとも触媒担持カーボン及びイオン伝導性ポリマーとを含む触媒
層とガス拡散層を備えたアノード電極と、および少なくとも触媒担持カーボン及びイオン伝導性ポリマーとを含む触媒層とガス拡散層を備えたカソード電極からなる電極−膜接合体であって、
カソード電極触媒層のイオン伝導膜の面と平行な面内方向において、イオン交換容量の異なる少なくとも２種以上のイオン伝導性ポリマーを分布させてなることを特徴としている（第１の態様という）。
【００１９】
かかる態様は、たとえば、図１に示される態様が例示される。図１は本発明の膜-電極
接合体の一態様を表す模式図である。
イオン交換樹脂膜１０および該膜表面に設けられた電極触媒層１１とからなる膜-電極
接合体であり、イオン伝導膜と平行な面内方向において、細孔容積の異なる少なくとも２種以上の電極触媒層を分布させたものであり、電極触媒層11aと11bとで、電極触媒層中のイオン伝導性ポリマーのイオン交換容量が異なる２種を用いたものである。なお、3種以
上用いてもよい。面内での２種のイオン伝導性ポリマーの分布は、図１に示されるように市松模様であってもよいが、他にも、縞状や斑点状であってもよい。
【００２０】
カソード電極触媒層に用いている、イオン交換容量の異なる少なくとも２種以上のイオン伝導性ポリマーにおいて、最も高い値と最も低い値の差が０．２ｍｅｑ／ｇ以上、好ましくは０．３ｍｅｑ／ｇ以上であることが望ましい。このような範囲で併用すれば、発電出力が高く、またカソード電極がフラッディング現象を起こすこともなく、十分な発電性能が得られる。なお、１種類のイオン交換容量単独の場合や差が小さい場合、ポリマーの種類によって、イオン交換容量が低すぎて発電出力が得られなかったり、イオン交換容量が高すぎてカソード電極がフラッディング現象を起こしたりして、十分な発電性能が得られないことがある。
【００２１】
また、カソード電極触媒層に含有されるイオン交換容量の異なる少なくとも２種以上のイオン伝導性ポリマーは、イオン伝導膜に平行な方向の面内分布において、イオン交換容量の最も高い値のポリマーを含む電極触媒層が５〜９５％の面積を占め、イオン交換容量の最も低い値のポリマーを含む電極触媒層が５〜９５％を占めていることが好ましく、さらに望ましくは最も高い値のポリマーを含む電極触媒層が７〜９３％を占め、最も低いポリマーを含む電極触媒層が７〜９３％を占めていることが望ましい。このように併用すれば、上記した効果が十分に発現することができる。
【００２２】
本発明に係る電極−膜接合体に用いられるカソード電極触媒層のもう一つの形態は、イオン伝導膜に接触している側とガス拡散層に接触している側で、電極触媒中のイオン伝導性ポリマーのイオン交換容量が異なっていることである（第２の態様という）。この態様では、カソード電極上に、イオン交換容量の異なる２種以上のイオン伝導性ポリマーを含有する電極触媒層を積層している。この態様ではカソード電極触媒層のイオン伝導膜に接触している側のイオン交換容量が、ガス拡散層に接触している側に比べて、０．２ｍｅｑ／ｇ以上、好ましくは０．３ｍｅｑ／ｇ以上であることが望ましい。このような範囲で併用すれば、発電出力が高く、またカソード電極がフラッディング現象を起こすこともなく、十分な発電性能が得られる。なお、１種類のイオン交換容量単独の場合や差が小さい場合、ポリマーの種類によって、イオン交換容量が低すぎて発電出力が得られなかったり、イオン交換容量が高すぎてカソード電極がフラッディング現象を起こしたりして、十分な発電性能が得られないことがある。また、このときの各電極触媒層の厚さは、イオン交換容量の最も高い値のポリマーを含む電極層の厚さが、全電極触媒層の厚さの５〜９５％を占め、イオン交換容量の最も低い値のポリマーを電極触媒の厚さが、５〜９５％を占めていることが好ましく、さらに望ましくは最も高い値のポリマーが７〜９３％を占め、最も低いポリマーが７〜９３％を占めていることが望ましい。このように併用すれば、上記した効果が十分に発現することができる。
【００２３】
本発明に係る電極−膜接合体を得るためのアノードおよびカソード電極触媒層は、少なくとも触媒金属担持カーボンと、イオン伝導性ポリマーとを含む。
本発明に係る電極−膜接合体を得るための電極に含まれる各成分について説明する。
［電極触媒層の構成］
本発明で形成される電極触媒層は、（i）触媒を担持したカーボンおよび(ii)イオン交
換樹脂とを含む。
(i)触媒を担持したカーボン
本発明で用いられる触媒としては、白金、パラジウム、金、ルテニウム、イリジウムなどの貴金属触媒が好ましく用いられる。また、貴金属触媒は、合金や混合物などのように、２種以上の元素が含まれるものであってもよい。
【００２４】
上記触媒を担持するカーボンとしては、電子伝導性と比表面積の大きさの観点から、オイルファーネスブラック、チャネルブラック、ランプブラック、サーマルブラック、アセチレンブラックなどのカーボンブラックが好ましい。
【００２５】
上記オイルファーネスブラックとしては、キャボット社製「バルカンＸＣ−７２」、「バルカンＰ」、「ブラックパールズ８８０」、「ブラックパールズ１１００」、「ブラックパールズ１３００」、「ブラックパールズ２０００」、「リーガル４００」、ライオン社製「ケッチェンブラックＥＣ」、三菱化学社製「＃３１５０、＃３２５０」などが挙げられる。また、上記アセチレンブラックとしては、電気化学工業社製「デンカブラック」などが挙げられる。
【００２６】
また、上記カーボンとして、天然の黒鉛、ピッチ、コークス、ポリアクリロニトリル、フェノール樹脂、フラン樹脂などの有機化合物から得られる人工黒鉛や炭素などを用いてもよい。
【００２７】
上記炭素材の形態としては、粒子状のほか繊維状も用いることができる。
上記カーボンに担持される金属触媒の量としては、有効に触媒活性が発揮できる量であれば特に制限されるものではないが、カーボン重量に対する金属触媒担持量が０．１〜９．０g-metal/g-carbon、好ましくは０．２５〜２．４g-metal/g-carbonの範囲にあることが望ましい。
【００２８】
(ii)イオン交換樹脂
本発明では、イオン交換樹脂として、吸水率が前記したように異なる2種以上のものを
使用する。
【００２９】
本発明で用いられるイオン交換樹脂は、パーフルオロ系電解質や炭化水素系電解質などを用いることができ、特に限定されないが、耐熱性及び機械的強度向上の観点から、プロトン酸基含有芳香族系ポリマーを好ましく用いることができ、さらに好ましくは下記一般式（Ａ）で表される構成単位と、下記一般式（Ｂ）で表される構成単位とを含む下記一般式（Ｃ）で表されるスルホン酸基を有するポリアリーレンである。
＜スルホン酸ユニット＞
【００３０】
【化３】
2007080725.tif 000005
【００３１】
一般式（Ａ）において、Ｙは−ＣＯ−、−ＳＯ2−、−ＳＯ−、−ＣＯＮＨ−、−ＣＯ
Ｏ−、−（ＣＦ2）l−（ｌは１〜１０の整数である）、−Ｃ（ＣＦ3）2−からなる群より選ばれた少なくとも１種の構造を示す。このうち、−ＣＯ−、−ＳＯ2−が好ましい。
【００３２】
Ｚは直接結合または、−（ＣＨ2）l−（ｌは１〜１０の整数である）、−Ｃ（ＣＨ3）2−、−Ｏ−、−Ｓ−からなる群より選ばれた少なくとも１種の構造を示す。このうち直接結合、−Ｏ−が好ましい。
【００３３】
Ａｒは−ＳＯ3Ｈまたは−Ｏ（ＣＨ2）pＳＯ3Ｈまたは−Ｏ（ＣＦ2）pＳＯ3Ｈで表され
る置換基（ｐは１〜１２の整数を示す）を有する芳香族基を示す。
芳香族基として具体的には、フェニル基、ナフチル基、アントリル基、フェナントリル基などが挙げられる。これらの基のうち、フェニル基、ナフチル基が好ましい。−ＳＯ3
Ｈまたは−Ｏ（ＣＨ2）pＳＯ3Ｈまたは−Ｏ（ＣＦ2）pＳＯ3Ｈで表される置換基（ｐは１〜１２の整数を示す）は、少なくとも１個置換されていることが必要であり、ナフチル基である場合には２個以上置換していることが好ましい。
【００３４】
ｍは０〜１０、好ましくは０〜２の整数であり、ｎは０〜１０、好ましくは０〜２の整数であり、ｋは１〜４の整数を示す。
ｍ、ｎの値とＹ、Ｚ、Ａｒの構造についての好ましい組み合わせとして、
（１）ｍ＝０、ｎ＝０であり、Ｙは−ＣＯ−であり、Ａｒが置換基として−ＳＯ3Ｈを有
するフェニル基である構造、
（２）ｍ＝１、ｎ＝０であり、Ｙは−ＣＯ−であり、Ｚは−Ｏ−であり、Ａｒが置換基として−ＳＯ3Ｈを有するフェニル基である構造、
（３）ｍ＝１、ｎ＝１、ｋ＝１であり、Ｙは−ＣＯ−であり、Ｚは−Ｏ−であり、Ａｒが置換基として−ＳＯ3Ｈを有するフェニル基である構造、
（４）ｍ＝１、ｎ＝０であり、Ｙは−ＣＯ−であり、Ａｒが置換基として２個の−ＳＯ3
Ｈを有するナフチル基である構造、
（５）ｍ＝１、ｎ＝０であり、Ｙは−ＣＯ−であり、Ｚは−Ｏ−であり、Ａｒが置換基として−Ｏ（ＣＨ2）4ＳＯ3Ｈを有するフェニル基である構造などを挙げることができる。
＜疎水性ユニット＞
【００３５】
【化４】
2007080725.tif 000006
【００３６】
一般式（Ｂ）において、Ａ、Ｄは独立に直接結合または、−ＣＯ−、−ＳＯ2−、−Ｓ
Ｏ−、−ＣＯＮＨ−、−ＣＯＯ−、−（ＣＦ2）l−（ｌは１〜１０の整数である）、−（ＣＨ2）l−（ｌは１〜１０の整数である）、−ＣＲ’2−（Ｒ’は脂肪族炭化水素基、芳
香族炭化水素基およびハロゲン化炭化水素基を示す）、シクロヘキシリデン基、フルオレニリデン基、−Ｏ−、−Ｓ−からなる群より選ばれた少なくとも１種の構造を示す。ここで、−ＣＲ’2−で表される構造の具体的な例として、メチル基、エチル基、プロピル基
、イソプロピル基、ブチル基、イソブチル基、ｔ−ブチル基、プロピル基、オクチル基、デシル基、オクタデシル基、フェニル基、トリフルオロメチル基、などが挙げられる。
【００３７】
これらのうち、直接結合または、−ＣＯ−、−ＳＯ2−、−ＣＲ’2−（Ｒ’は脂肪族炭化水素基、芳香族炭化水素基およびハロゲン化炭化水素基を示す）、シクロヘキシリデン基、フルオレニリデン基、−Ｏ−が好ましい。
【００３８】
Ｂは独立に酸素原子または硫黄原子であり、酸素原子が好ましい。
Ｒ1〜Ｒ16は、互いに同一でも異なっていてもよく、水素原子、フッ素原子、アルキル
基、一部またはすべてがハロゲン化されたハロゲン化アルキル基、アリル基、アリール基、ニトロ基、ニトリル基からなる群より選ばれた少なくとも１種の原子または基を示す。
【００３９】
アルキル基としては、メチル基、エチル基、プロピル基、ブチル基、アミル基、ヘキシル基、シクロヘキシル基、オクチル基などが挙げられる。ハロゲン化アルキル基としては、トリフルオロメチル基、ペンタフルオロエチル基、パーフルオロプロピル基、パーフルオロブチル基、パーフルオロペンチル基、パーフルオロヘキシル基などが挙げられる。アリル基としては、プロペニル基などが挙げられ、アリール基としては、フェニル基、ペンタフルオロフェニル基などが挙げられる。
【００４０】
ｓ、ｔは０〜４の整数を示す。ｒは０または１以上の整数を示し、上限は通常１００、好ましくは１〜８０である。
ｓ、ｔの値と、Ａ、Ｂ、Ｄ、Ｒ1〜Ｒ16の構造についての好ましい組み合わせとしては
、（１）ｓ＝１、ｔ＝１であり、Ａが−ＣＲ’2−（Ｒ’は脂肪族炭化水素基、芳香族炭
化水素基およびハロゲン化炭化水素基を示す）、シクロヘキシリデン基、フルオレニリデン基であり、Ｂが酸素原子であり、Ｄが−ＣＯ−または、−ＳＯ2−であり、Ｒ1〜Ｒ16が水素原子またはフッ素原子である構造、（２）ｓ＝１、ｔ＝０であり、Ｂが酸素原子であり、Ｄが−ＣＯ−または、−ＳＯ2−であり、Ｒ1〜Ｒ16が水素原子またはフッ素原子である構造、（３）ｓ＝０、ｔ＝１であり、Ａが−ＣＲ’2−（Ｒ’は脂肪族炭化水素基、芳
香族炭化水素基およびハロゲン化炭化水素基を示す）、シクロヘキシリデン基、フルオレニリデン基、Ｂが酸素原子であり、Ｒ1〜Ｒ16が水素原子またはフッ素原子またはニトリ
ル基である構造が挙げられる。
＜ポリマー構造＞
【００４１】
【化５】
2007080725.tif 000007
【００４２】
一般式（Ｃ）において、Ａ、Ｂ、Ｄ、Ｙ、Ｚ、Ａｒ、ｋ、ｍ、ｎ、ｒ、ｓ、ｔおよびＲ1〜Ｒ16は、それぞれ上記一般式（Ａ）および（Ｂ）中のＡ、Ｂ、Ｄ、Ｙ、Ｚ、Ａｒ、ｋ
、ｍ、ｎ、ｒ、ｓ、ｔおよびＲ1〜Ｒ16と同義である。ｘ、ｙはｘ＋ｙ＝１００モル％と
した場合のモル比を示す。
【００４３】
本発明で用いられるスルホン酸基を有するポリアリーレンは、式（Ａ）で表される構造単位すなわちｘのユニットを０．５〜１００モル％、好ましくは１０〜９９．９９９モル％の割合で、式（Ｂ）で表される構造単位すなわちｙのユニットを９９．５〜０モル％、
好ましくは９０〜０．００１モル％の割合で含有している。
＜ポリマーの製造方法＞
スルホン酸基を有するポリアリーレンの製造には、例えば下記に示すＡ法、Ｂ法、Ｃ法の３通りの方法を用いることができる。
【００４４】
（Ａ法）例えば、特開２００４−１３７４４４号公報に記載の方法で、上記一般式（Ａ）で表される構造単位となりうるスルホン酸エステル基を有するモノマーと、上記一般式（Ｂ）で表される構造単位となりうるモノマー、またはオリゴマーとを共重合させ、スルホン酸エステル基を有するポリアリーレンを製造し、このスルホン酸エステル基を脱エステル化して、スルホン酸エステル基をスルホン酸基に変換することにより合成することができる。
【００４５】
（Ｂ法）例えば、特開２００１−３４２２４１に記載の方法で、上記一般式（Ａ）で表される骨格を有しスルホン酸基、スルホン酸エステル基を有しないモノマーと、上記一般式（Ｂ）で表される構造単位となりうるモノマー、またはオリゴマーとを共重合させ、この重合体をスルホン化剤を用いて、スルホン化することにより合成することもできる。
【００４６】
（Ｃ法）一般式（Ａ）において、Ａｒが−Ｏ（ＣＨ2）pＳＯ3Ｈまたは−Ｏ（ＣＦ2）p
ＳＯ3Ｈで表される置換基を有する芳香族基である場合には、例えば、特開２００５−６
０６２５号公報に記載の方法で、上記一般式（Ａ）で表される構造単位となりうる前駆体のモノマーと、上記一般式（Ｂ）で表される構造単位となりうるモノマー、またはオリゴマーとを共重合させ、次にアルキルスルホン酸またはフッ素置換されたアルキルスルホン酸を導入する方法で合成することもできる。
【００４７】
（Ａ法）において用いることのできる、上記一般式（Ａ）で表される構造単位となりうるスルホン酸エステル基を有するモノマーの具体的な例として、特開２００４−１３７４４４号公報、特開２００４−３４５９９７号公報、特開２００４−３４６１６３号公報に記載されているスルホン酸エステル類を挙げることができる。
【００４８】
（Ｂ法）において用いることのできる、上記一般式（Ａ）で表される構造単位となりうるスルホン酸基、またはスルホン酸エステル基を有しないモノマーの具体的な例として、特開２００１−３４２２４１、特開２００２−２９３８８９に記載されているジハロゲン化物を挙げることができる。
【００４９】
（Ｃ法）において用いることのできる、上記一般式（Ａ）で表される構造単位となりうる前駆体のモノマーの具体的な例として、特開２００５−３６１２５号公報に記載されているジハロゲン化物を挙げることができる。
【００５０】
また、いずれの方法においても用いられる、上記一般式（Ｂ）で表される構造単位となりうるモノマー、またはオリゴマーの具体的な例として、
ｒ＝０の場合、例えば４,４'−ジクロロベンゾフェノン、４,４'−ジクロロベンズアニリド、２，２−ビス（４−クロロフェニル）ジフルオロメタン、２,２−ビス（４−クロ
ロフェニル）−１，１，１，３，３，３−ヘキサフルオロプロパン、４−クロロ安息香酸−４−クロロフェニルエステル、ビス（４−クロロフェニル）スルホキシド、ビス（４−クロロフェニル）スルホン、２，６−ジクロロベンゾニトリルが挙げられる。これらの化合物において塩素原子が臭素原子またはヨウ素原子に置き換わった化合物などが挙げられる。
【００５１】
ｒ＝１の場合、例えば特開２００３−１１３１３６号公報に記載の化合物を挙げることができる。
ｒ≧２の場合、例えば特開２００４−１３７４４４号公報、特開２００４−２４４５１７号公報、特開２００４−３４６１４６号公報、特開２００５−１１２９８５号公報、特願２００３−３４８５２４、特願２００４−２１１７３９、特願２００４−２１１７４０に記載の化合物を挙げることができる。
【００５２】
スルホン酸基を有するポリアリーレンを得るためは、まず、これらの、上記一般式（Ａ）で表される構造単位となりうるモノマーと、上記一般式（Ｂ）で表される構造単位となりうるモノマー、またはオリゴマーとを共重合させ、前駆体のポリアリーレンを得ることが必要である。この共重合は、触媒の存在下に行われるが、この際使用される触媒は、遷移金属化合物を含む触媒系であり、この触媒系としては、（１）遷移金属塩および配位子となる化合物（以下、「配位子成分」という。）、または配位子が配位された遷移金属錯体（銅塩を含む）、ならびに（２）還元剤を必須成分とし、さらに、重合速度を上げるために、「塩」を添加してもよい。
【００５３】
これらの触媒成分の具体的な例、各成分の使用割合、反応溶媒、濃度、温度、時間等の重合条件としては、特開２００１−３４２２４１号公報に記載の化合物を挙げることができる。
【００５４】
スルホン酸基を有するポリアリーレンは、この前駆体のポリアリーレンをスルホン酸基を有するポリアリーレンに変換して得ることができる。この方法としては、下記の３通りの方法がある。
【００５５】
（Ａ法）前駆体のスルホン酸エステル基を有するポリアリーレンを、特開２００４−１３７４４４号公報に記載の方法で脱エステル化する方法。
（Ｂ法）前駆体のポリアリーレンを、特開２００１−３４２２４１号公報に記載の方法でスルホン化する方法。
【００５６】
（Ｃ法）前駆体のポリアリーレンに、特開２００５−６０６２５号公報に記載の方法で、アルキルスルホン酸基を導入する方法。
上記のような方法により製造される、一般式（Ｃ）のスルホン酸基を有するポリアリーレンの、イオン交換容量は通常０．３〜５ｍｅｑ／ｇ、好ましくは０．５〜３ｍｅｑ／ｇ、さらに好ましくは０．８〜２．８ｍｅｑ／ｇである。０．３ｍｅｑ／ｇ未満では、プロトン伝導度が低く発電性能が低い。一方、５ｍｅｑ／ｇを超えると、耐水性が大幅に低下してしまうことがあるため好ましくない。
【００５７】
特に、アノード電極中のイオン伝導性ポリマーとしては、イオン交換容量は通常０．３〜５ｍｅｑ／ｇ、好ましくは０．５〜３ｍｅｑ／ｇ、さらに好ましくは０．８〜２．８ｍｅｑ／ｇである。０．３ｍｅｑ／ｇ未満では、プロトン伝導度が低く発電性能が低い。一方、５ｍｅｑ／ｇを超えると、耐水性が大幅に低下してしまうことがあるため好ましくない。
【００５８】
上記のイオン交換容量は、例えば一般式（Ａ）で表される構造単位となりうる前駆体のモノマーと、上記一般式（Ｂ）で表される構造単位となりうるモノマー、またはオリゴマーの種類、使用割合、組み合わせを変えることにより、調整することができる。
【００５９】
このようにして得られるスルホン酸基を有するポリアリーレンの分子量は、ゲルパーミエションクロマトグラフィ（ＧＰＣ）によるポリスチレン換算重量平均分子量で、１万〜１００万、好ましくは２万〜８０万である。
【００６０】
本発明では、このようなイオン伝導性ポリマーを前記したようなイオン交換容量の差と
なるように２種以上使用する。
電極触媒層には、触媒を担持したカーボンを分散させるために、分散剤が含まれていても良い。
(iii)分散剤
分散剤としては、アニオン界面活性剤、カチオン界面活性剤、両性界面活性剤、非イオン界面活性剤などを挙げることができる。
【００６１】
上記アニオン界面活性剤としては、たとえば、オレイン酸・Ｎ−メチルタウリン、オレイン酸カリウム・ジエタノールアミン塩、アルキルエーテルサルフェート・トリエタノールアミン塩、ポリオキシエチレンアルキルエーテルサルフェート・トリエタノールアミン塩、特殊変成ポリエーテルエステル酸のアミン塩、高級脂肪酸誘導体のアミン塩、特殊変成ポリエステル酸のアミン塩、高分子量ポリエーテルエステル酸のアミン塩、特殊変成燐酸エステルのアミン塩、高分子量ポリエステル酸アミドアミン塩、特殊脂肪酸誘導体のアミドアミン塩、高級脂肪酸のアルキルアミン塩、高分子量ポリカルボン酸のアミドアミン塩、ラウリン酸ナトリウム、ステアリン酸ナトリウム、オレイン酸ナトリウムラウリル硫酸エステルナトリウム塩、セチル硫酸エステルナトリウム塩、ステアリル硫酸エステルナトリウム塩、オレイル硫酸エステルナトリウム塩、ラウリルエーテル硫酸エステル塩、アルキルベンゼンスルホン酸ナトリウム、油溶性アルキルベンゼンスルホン酸塩、α−オレフィンスルホン酸塩、高級アルコールリン酸モノエステルジナトリウム塩、高級アルコールリン酸ジエステルジナトリウム塩、ジアルキルジチオリン酸亜鉛などが挙げられる。
【００６２】
上記カチオン界面活性剤としては、たとえば、ベンジルジメチル｛２−[２−（Ｐ−１
，１，３，３−テトラメチルブチルフェノオキシ）エトキシ]エチル｝アンモニウムクロ
ライド、オクタデシルアミン酢酸塩、テトラデシルアミン酢酸塩、オクタデシルトリメチルアンモニウムクロライド、牛脂トリメチルアンモニウムクロライド、ドデシルトリメチルアンモニウムクロライド、ヤシトリメチルアンモニウムクロライド、ヘキサデシルトリメチルアンモニウムクロライド、ベヘニルトリメチルアンモニウムクロライド、ヤシジメチルベンジルアンモニウムクロライド、テトラデシルジメチルベンジルアンモニウムクロライド、オクタデシルジメチルベンジルアンモニウムクロライド、ジオレイルジメチルアンモニウムクロライド、１−ヒドロキシエチル−２−牛脂イミダゾリン４級塩、２−ヘプタデセニル−ヒドロキシエチルイミダゾリン、ステアラミドエチルジエチルアミン酢酸塩、ステアラミドエチルジエチルアミン塩酸塩、トリエタノールアミンモノステアレートギ酸塩、アルキルピリジウム塩、高級アルキルアミンエチレンオキサイド付加物、ポリアクリルアミドアミン塩、変成ポリアクリルアミドアミン塩、パーフルオロアルキル第４級アンモニウムヨウ化物などが挙げられる。
【００６３】
上記両性界面活性剤としては、たとえば、ジメチルヤシベタイン、ジメチルラウリルベタイン、ラウリルアミノエチルグリシンナトリウム、ラウリルアミノプロピオン酸ナトリウム、ステアリルジメチルベタイン、ラウリルジヒドロキシエチルベタイン、アミドベタイン、イミダゾリニウムベタイン、レシチン、３−[ω−フルオロアクカノイルーＮ−エ
チルアミノ]−１−プロパンスルホン酸ナトリウム、Ｎ−[３−（パーフルオロオクタンスルホンアミド）プロピル]−Ｎ，Ｎ−ジメチル−Ｎ−カルボキシメチレンアンモニウムベ
タインなどが挙げられる。
【００６４】
上記非イオン界面活性剤としては、たとえば、ヤシ脂肪酸ジエタノールアミド（１：２型）、ヤシ脂肪酸ジエタノールアミド（１：１型）、牛脂肪酸ジエタノールアミド（１：２型）、牛脂肪酸ジエタノールアミド（１：１型）、オレイン酸ジエタノールアミド（１：１型）、ヒドロキシエチルラウリルアミン、ポリエチレングリコールラウリルアミン、ポリエチレングリコールヤシアミン、ポリエチレングリコールステアリルアミン、ポリエチレングリコール牛脂アミン、ポリエチレングリコール牛脂プロピレンジアミン、ポリエ
チレングリコールジオレイルアミン、ジメチルラウリルアミンオキサイド、ジメチルステアリルアミンオキサイド、ジヒドロキシエチルラウリルアミンオキサイド、パーフルオロアルキルアミンオキサイド、ポリビニルピロリドン、高級アルコールエチレンオキサイド付加物、アルキルフェノールエチレンオキサイド付加物、脂肪酸エチレンオキサイド付加物、ポリプロピレングリコールエチレンオキサイド付加物、グリセリンの脂肪酸エステル、ペンタエリスリットの脂肪酸エステル、ソルビットの脂肪酸エステル、ソルビタンの脂肪酸エステル、砂糖の脂肪酸エステルなどが挙げられる。
【００６５】
上記分散剤は、１種単独で用いても２種以上を組み合わせて用いてもよい。これらの中では、好ましくは塩基性基を有する界面活性剤であり、より好ましくはアニオン性もしくはカチオン性の界面活性剤であり、さらに好ましくは分子量５千〜３万の界面活性剤である。電極用ペースト組成物に上記分散剤を添加すると、保存安定性および流動性に優れ、塗工時の生産性が向上する。
【００６６】
また電極触媒層には、必要に応じてさらに炭素繊維を含んでいてもよい。
(iv)炭素繊維
本発明で用いられる炭素繊維としては、レーヨン系炭素繊維、ＰＡＮ系炭素繊維、リグニンポバー系炭素繊維、ピッチ系炭素繊維、気相成長炭素繊維等を用いることができ、好ましくは、気相成長炭素繊維が用いられる。
【００６７】
電極触媒層にこのような炭素繊維を含んでいると、触媒層中の細孔容積が増加するため、ガスの拡散性が向上し、また、生成する水によるフラッディングなどを改善でき、発電性能が向上する。
（v）イオン交換基を有しない樹脂
電極触媒層には、必要に応じてさらにイオン交換基を有しない樹脂を用いてもよい。前記有機溶媒に溶解、もしくは分散するものであれば特に限定されないが、撥水性の高い樹脂であることが好ましい。例えば含フッ素共重合体、シランカップリング剤、シリコーン樹脂、ワックス、ポリホスファゼンなどを挙げることができるが、好ましくは含フッ素共重合体である。
【００６８】
含フッ素共重合体としては、前記有機溶媒に溶解、あるいは分散するものであれば特に限定されないが、例えばフッ化ビニリデン系の共重合体、分子内に脂肪族環構造を有するパーフルオロカーボン重合体、含フッ素オレフィオンと炭化水素系オレフィンとの共重合体、含フッ素アクリレートとアクリレートまたは／およびメタクリレートとの共重合体などを挙げることができる。これらのイオン交換基を有しない樹脂を用いることで、触媒層中の湿潤状態を適切に維持できるため好ましい。
【００６９】
本発明の電極触媒層は、上記触媒担持カーボンを２０〜９０重量％、好ましくは４０〜８５重量％の範囲で含有し、上記イオン交換樹脂を５〜６０重量％、好ましくは１０〜５０重量％の範囲で含有し、必要に応じて用いられる分散剤を０〜１０重量％、好ましくは０〜３重量％の範囲で含有し、また、必要に応じて用いられる炭素繊維を０〜２０重量％、好ましくは１〜１０重量％の範囲で含有し、必要に応じて用いられるイオン交換基を有しない樹脂は０〜２０重量％、好ましくは１〜１０重量％で含有することが好ましい。（なお、これらの合計を１００重量％とする）。
【００７０】
触媒担持カーボンの含有量が、上記範囲よりも低いと、電極反応率が低下することがあり、上記範囲を超えると、プロトン伝導性効率が低下することがあり、電極触媒層中に発電性能に十分な細孔容積を確保できないことがある。イオン交換樹脂の含有量が、上記範囲よりも低いと、プロトン伝導度が低下することがあり、バインダーとしての役割を果たせなくなり、電極を形成できないことがあり、上記範囲を超えると、電極中の細孔容積が
減少することが。分散剤の含有量が、上記範囲内にあると保存安定性に優れた電極ペーストが得られ、また、分散性に優れた電極触媒層が得られる。炭素繊維が上記範囲内にあると細孔容積が適度に確保され、排水性が良好になり発電出力が向上する。イオン交換基を有しない樹脂の含有量が、上記範囲内にあると、触媒層中の湿潤状態を適切に維持でき、発電出力が向上する。
（電極触媒層の製造方法）
本発明に係る電極−膜接合体を得るための電極触媒層の製造方法としては、特に限定されることはないが、例えば前記の触媒金属担持カーボン、前記のイオン伝導性ポリマーなどの成分を用いて調製した電極ペースト組成物を用いて、電極基材、転写基材、またはイオン伝導膜上に塗布し、乾燥して電極触媒層を作製する方法を挙げることができる。
【００７１】
電極ペーストには、必要に応じて、有機溶媒および水を添加しても良い。
前記電極ペースト組成物の調製に用いる有機溶剤としては、特に限定されることはないが、好ましくは、沸点（ｂ.ｐ.）が７５〜２５０℃、かつ-O-、-OH、-CO-、-SO-、-SO2-
、-COO-、-CONR-(Rは、水素原子、炭化水素基)からなる基を少なくとも１種類以上有する有機溶剤を用いることができる。
【００７２】
上記有機溶剤の沸点が上記範囲未満であると、電極用ペーストの乾燥性が速く、ダイのノズルが詰まり易い等の現象により、塗工時の生産性が低下することがあり、一方、上記有機溶媒の沸点が上記範囲を越えると、溶媒の除去が困難となり、電極中の細孔が閉塞し、発電性能が低下することがある。
【００７３】
上記有機溶剤の具体例としては、エタノール（ｂ.ｐ.７８．３℃）、ｎ−プロピルアルコール（ｂ.ｐ.９７℃）、２−プロパノール（ｂ.ｐ.８２．４℃）、２−メチル−２−プロパノール（ｂ.ｐ.８２．５℃）、２−ブタノール（ｂ.ｐ.９９．５℃）、ｎ−ブチルアルコール（ｂ.ｐ.１１７℃）、２−メチル−１−プロパノール（ｂ.ｐ.１０８℃）、１−ペンタノール（ｂ.ｐ.１３８℃）、２−ペンタノール（ｂ.ｐ.１１９℃）、３−ペンタノール（ｂ.ｐ.１１５℃）、２−メチル−１−ブタノール（ｂ.ｐ.１２９℃）、３−メチル−１−ブタノール（ｂ.ｐ.１３１℃）、２−メチル−２−ブタノール（ｂ.ｐ.１０２℃）、３−メチル−２−ブタノール（ｂ.ｐ.１１２℃）、２,２−ジメチル１−プロパノール
（ｂ.ｐ.１１３℃）、シクロヘキサノール（ｂ.ｐ.１６１℃）、１−ヘキサノール（ｂ.
ｐ.１５７℃）、２−メチル−１−ペンタノール（ｂ.ｐ.１４８℃）、２−メチル−２−
ペンタノール（ｂ.ｐ.１２１℃）、４−メチル−２−ペンタノール（ｂ.ｐ.１３２℃）、２−エチル−１−ブタノール（ｂ.ｐ.１４７℃）、１−メチルシクロヘキサノール（ｂ.
ｐ.１５６）、２−メチルシクロヘキサノール（ｂ.ｐ.１６８℃）、３−メチルシクロヘ
キサノール（ｂ.ｐ.１６８℃）、４−メチルシクロヘキサノール（ｂ.ｐ.１７１℃）、１−オクタノール（ｂｐ．１９５℃）、２−オクタノール（ｂ.ｐ.１８０℃）、２−エチル−１−ヘキサノール（ｂ.ｐ.１８４℃）、ジオキサン（ｂ.ｐ.１０１℃）、ブチルエーテル（ｂ.ｐ.１４０℃）、フェニルエーテル（ｂ.ｐ.１８７℃）、イソペンチルエーテル（ｂ.ｐ.１７３℃）、１，２−ジメトキシエタン（ｂ.ｐ.８５．２℃）、ジエトキシエタン（ｂ.ｐ.１０２℃）、ビス（２−メトキシエチル）エーテル（ｂ.ｐ.１６０℃）、ビス（２−エトキシエチル）エーテル（ｂ.ｐ.１８９℃）、シネオール（ｂ.ｐ.１７６℃）、ベンジルエチルエーテル（ｂ.ｐ.１８５℃）、アニソール（ｂ.ｐ.１５４℃）、フェネトール（ｂ.ｐ.１７０℃）、アセタール（ｂ.ｐ.１０４℃）、メチルエチルケトン（ｂ.ｐ.７９．６℃）、２−ペンタノン（ｂ.ｐ.１０２℃）、３−ペンタノン（ｂ.ｐ.１０２℃）、シクロペンタノン（ｂ.ｐ.１３１℃）、シクロヘキサノン（ｂ.ｐ.１５６℃）、２−ヘキサノン（ｂ.ｐ.１２８℃）、４−メチル−２−ペンタノン（ｂ.ｐ.１１７℃、）、２−ヘプタノン（ｂ.ｐ.１５１℃）、２,４−ジメチル−３−ペンタノン（ｂ.ｐ.１２５℃）、
２−オクタノン（ｂ.ｐ.１７３℃）、γーブチロラクトン（ｂ.ｐ.２０４℃）、酢酸−ｎ−ブチル（ｂ.ｐ.１２６℃）、酢酸イソブチル（ｂ.ｐ.１２６℃）、酢酸sec-ブチル（ｂ
.ｐ.１１２℃）、酢酸ペンチル（ｂ.ｐ.１５０℃）、酢酸イソペンチル（ｂ.ｐ.１４２℃）、３−メトキシブチルアセタート（ｂ.ｐ.１７３℃）、酪酸メチル（ｂ.ｐ.１０２℃）、酪酸エチル（ｂ.ｐ.１２１℃）、乳酸メチル（ｂ.ｐ.１４５℃）、乳酸エチル（ｂ.ｐ.１５５℃）、乳酸ブチル（ｂ.ｐ.１８５℃）、２−メトキシエタノール（ｂ.ｐ.１２５℃）、２−エトキシエタノール（ｂ.ｐ.１３６℃）、２−（メトキシメトキシ）エタノール（ｂ.ｐ.１６８℃）、２−イソプロポキシエタノール（ｂ.ｐ.１４２℃）、１−メトキシ−２−プロパノール（ｂ.ｐ.１２０℃）、１−エトキシ−２−プロパノール（ｂ.ｐ.１３２℃）、ジメチルスルホキシド（ｂ.ｐ.１８９℃）、Ｎ−メチルホルムアミド（ｂ.ｐ.１８５℃）、Ｎ,Ｎ−ジメチルホルムアミド（ｂ.ｐ.１５３℃）、Ｎ,Ｎ−ジエチルホルムアミド（ｂ.ｐ.１７８℃）、Ｎ,Ｎ−ジメチルアセトアミド（ｂ.ｐ.１６６℃）、Ｎ−メチ
ル−２−ピロリドン（ｂ.ｐ.２０２℃）、テトラメチル尿素（ｂ.ｐ.１７７．５℃）などを挙げることができ、これらは１種類以上を組み合わせて用いることもできる。
【００７４】
上記有機溶剤の使用割合は、電極ペースト組成部中において重量比で５重量％〜９５重量％、好ましくは１５重量％〜９０重量％であることが望ましい。有機溶剤の使用割合が、上記範囲内にあると、発電に必要な電極中の細孔容積が十分確保できる。また上記範囲にあれば、組成物がペースト状となりハンドリングに好適である。
【００７５】
上記電極ペースト組成物は、必要に応じて水を添加することができる。水としては、蒸留水、イオン交換水等を挙げることができる。水の添加により、電極ペースト調製時の発熱を低減する効果がある。水の使用割合は、ペースト組成中において重量日で０重量％〜７０重量％、好ましくは２重量％〜３０重量％である。水の使用割合が、前記範囲内であると電極ペースト作製時の発熱を効率的に低減できる。
【００７６】
なお、電極ペースト組成物中の(i)触媒が担持されたカーボンの使用割合は、重量比で
１重量％〜２０重量％、好ましくは３重量％〜１５重量％であることが望ましい。また、組成物中の（ii）イオン伝導性ポリマーは、重量比で0.5重量％〜30重量％、好ましくは
１重量％〜１５重量％であることが望ましい。触媒が担持されたカーボンの使用割合が、前記範囲未満であると、電極反応率が低下することがある。また上記範囲より大きい場合、電極ペーストの粘度が増加し、塗工時に塗りむらが発生することがある。また、イオン伝導性ポリマーの使用割合が、上記範囲未満であると、バインダーとしての役割を果たせなくなり、電極触媒を形成できないことがある。また、上記範囲より大きい場合，触媒電極中の細孔容積が減少し、十分な発電性能が得られないことがある。
【００７７】
上記の電極ペースト組成物の調製方法は特に限定はされないが、例えば前記触媒金属担持カーボン、前記イオン伝導性ポリマーを有機溶剤中に分散させ、従来公知の方法で混練することにより調製される。
【００７８】
各成分の混合順序は特定に限定されないが、例えば全ての成分を混合して一定時間攪拌を行うか、分散剤以外の成分を混合して一定時間攪拌を行った後、必要に応じて分散剤を添加して一定時間攪拌を行うことが好ましい。また、必要に応じて、有機溶媒や水の量を調整して、組成物の粘度を調整してもよい。
【００７９】
上記の塗布方法としては、刷毛塗り、筆塗り、バーコーター塗布、ナイフコーター塗布、ドクターブレード法、スクリーン印刷、スプレー塗布などがあり、他の基材（転写基材）上に塗布して触媒電極をいったん形成した後、電極基材またはイオン伝導膜に転写してもよい。この場合の転写基材としては、ポリテトラフルオロエチレン（ＰＴＦＥ）のシート、または表面を離型剤処理したガラス板や金属板なども用いることができる。
【００８０】
上記の電極基材としては、燃料電池に一般に用いられる電極基材が特に限定されること
なく用いられる。例えば、導電性物質を主たる構成材とする多孔質導電シートなどが挙げられ、この導電性物質としては、ポリアクリロニトリルからの焼成体、ピッチからの焼成体、黒鉛および膨張黒鉛などの炭素材、ステンレススチール、モリブデン、チタンなどが例示される。導電性物質の形態は繊維状または粒子状など特に限定されないが、繊維状導電性無機物質（無機導電性繊維）特に炭素繊維が好ましい。無機導電性繊維を用いた多孔質導電シートとしては、織布または不織布いずれの構造も使用可能である。織布としては、平織、斜文織、朱子織、紋織、綴織など特に限定されること無く用いられる。また、不織布としては、抄紙法、ニードルパンチ法、スパンボンド法、ウォータージェットパンチ法、メルトブロー法などの方法で製造されたものが特に限定されること無く用いられる。また無機導電性繊維を用いた多孔質導電シートは編物であっても構わない。
【００８１】
これらの布帛として特に炭素繊維を用いる場合、耐炎化紡績糸を用いた平織物を炭化または黒鉛化した織布、耐炎化糸をニードルパンチ法やウォータージェットパンチ法などによる不織布加工をした後に炭化または黒鉛化した不織布、耐炎化糸または炭化糸または黒鉛化糸を用いた抄紙法によるマット不織布などが好ましい。例えば、東レ製カーボンペーパーＴＧＰシリーズ、ＳＯシリーズ、Ｅ−ＴＥＫ社製カーボンクロスなどが好ましく用いられる。
【００８２】
多孔質導電シートには、導電性向上のために補助剤としてカーボンブラックなどの導電性粒子や、炭素繊維などの導電性繊維を添加することも好ましい実施態様である。
イオン伝導膜上に形成する場合としては、公知にイオン伝導膜であれば特に制限されるものではないが、スルホン酸基を有するポリアリーレンなどの耐熱性に優れたポリマーからなるイオン伝導膜上に形成することが好適である。
【００８３】
塗布された塗膜の厚さ（すなわち触媒電極の厚さ）としては特に制限されるものではないが、触媒として担持された金属が、コーティングの単位表面積当り、０．０５〜４．０mg/cm2、好ましくは０．１〜２．０mg/cm2の範囲にあることが望ましい。この範囲にあれば充分に高い触媒活性が発揮され、また、効率的にプロトンを取り出すことができる。
【００８４】
また、塗布した後、ペースト中の前記有機溶媒および水の除去は、乾燥温度２０℃〜１８０℃、好ましくは５０℃〜１６０℃、乾燥時間５分〜６００分、好ましくは３０分〜４００分で行う。必要に応じて、水浸漬により除去することもできる。水浸漬温度５℃〜１２０℃、好ましくは１５℃〜９５℃、水浸漬時間は１分〜７２時間、好ましくは５分〜４８時間である。
【００８５】
本発明に係る電極−膜接合体に用いられるカソード電極触媒層の第１の態様は、細孔容積の異なる電極触媒層をイオン伝導膜と平行な面内方向において２種以上分布させることであるが、例えば撥水処理されたカーボンペーパー上にカソード電極触媒ペーストを塗布する際、塗布面積の一部を所定の形状で覆ったマスク１を用いて、上記触媒金属担持カーボンとイオン伝導性ポリマーを含む電極ペーストＡを塗布して電極触媒層を形成し（第一段階）、次に第一段階で塗布された部分がマスクされ第一段階で塗布されなかった部分にペーストが塗布されるような形状のマスク２を用いて電極ペーストＡとは異なるイオン交換容量の異なるイオン伝導性ポリマーを含む電極ペーストＢを塗布（第二段階）して、イオン交換容量の異なる２種以上の電極部分を面内に持つような電極形成方法を挙げることができる。
【００８６】
このような細孔容積の面内分布を持つ電極触媒層の形成においては、用いるマスクの形状を変えることで、ペーストの塗布作業は何回繰り返してもよいが、通常は２〜５回、好ましくは２〜４回、さらに好ましくは２〜３回繰り返すことができる。
【００８７】
本発明に係る電極−膜接合体に用いられるカソード電極触媒層の第２の態様は、イオン伝導膜に接触している側とガス拡散層に接触している側でイオン交換容量の異なるイオン交換性ポリマーを含むものであるが、例えばポリテトラフルオロエチレン膜上に、あるカソード電極触媒ペーストを塗布し乾燥してカソード電極触媒層１を形成し、イオン伝導膜上にホットプレスで転写する。さらにポリテトラフルオロエチレン膜に、電極触媒層１とは異なるイオン交換容量のイオン交換性ポリマーを含むカソード電極ペーストを塗布し乾燥して、イオン交換容量の異なるカソード電極触媒層２を形成し、前記で得たカソード電極触媒層１の上からホットプレスして転写する方法を挙げることができる。また、撥水処理されたカーボンペーパー上に、カソード電極触媒ペーストを塗布し乾燥してカソード電極触媒層３を形成した後、さらに、重ねてカソード電極ペーストを塗布し乾燥してカソード電極触媒層３の上にカソード電極触媒層３とは異なるイオン交換容量のイオン伝導性ポリマーを含むカソード電極触媒層４を形成し、再度乾燥する方法を用いてもよい。このように積層されたカソード電極触媒層を得た後、イオン伝導膜上にホットプレスし、カソード電極触媒層をイオン伝導膜上に形成できる。本発明では、イオン伝導膜に接触している側のイオン交換容量が、ガス拡散層に接触している側に比べて、０．２ｍｅｑ／ｇ以上高くなるように、まず高めのイオン交換容量のイオン伝導性ポリマーを含むカソード電極触媒層を形成したのち、ついで、低めのイオン交換容量のイオン伝導性ポリマーを含むカソード電極触媒層を形成することが望ましい。
【００８８】
さらには、イオン伝導膜上に、あるカソード電極触媒ペーストを塗布し乾燥してカソード電極触媒層５を形成した後、さらに重ねてカソード電極ペーストを塗布し乾燥して、カソード電極触媒層５の上にカソード電極触媒層５とはイオン交換容量の異なるイオン交換性ポリマーを含むカソード電極触媒層６を形成し、再度乾燥する方法を用いてもよい。このように積層されたカソード電極触媒層を得た後、ガス拡散層をホットプレスで圧着することができる。
【００８９】
このような異なるイオン交換容量の電極触媒層の積層は、何回繰り返してもよいが、通常は２〜５回、好ましくは２〜４回、さらに好ましくは２〜３回繰り返し、イオン伝導膜に接触している側とガス拡散層に接触している側でイオン交換容量の異なるイオン交換性ポリマーを含むカソード電極を得ることができる。
【００９０】
前記電極触媒層は、カソード極に設けられる。なお、アノード極の電極触媒層は特に制限されないが、カソード極と同様の電極触媒層が形成されてもよい。
［実施例］
以下、実施例に基づいて本発明をさらに具体的に説明するが、本発明はこれら実施例に限定されるものではない。なお、スルホン酸当量、分子量、および燃料電池の作成及び性能の評価は以下のようにして求めた。
１．スルホン酸当量
得られたスルホン酸基を有する重合体の水洗水が中性になるまで洗浄し、フリーに残存している酸を除いて充分に水洗し、乾燥後、所定量を秤量し、ＴＨＦ／水の混合溶剤に溶解したフェノールフタレインを指示薬とし、ＮａＯＨの標準液を用いて滴定を行い、中和点からスルホン酸当量を求めた。
２．分子量の測定
スルホン酸基を有しないポリアリーレンの分子量は、溶剤としてテトラヒドロフラン（ＴＨＦ）を用い、ＧＰＣによってポリスチレン換算の分子量を求めた。スルホン酸基を有するポリアリーレンの分子量は、溶剤として臭化リチウムと燐酸を添加したＮ−メチル−２−ピロリドン（ＮＭＰ）を溶離液として用い、ＧＰＣによってポリスチレン換算の分子量を求めた。
３．燃料電池の作成及び性能の評価
後述する合成例１のポリマーからなる膜厚５０μｍの膜を１枚用意し、撥水処理カーボ
ンペーパー上に形成されたアノードおよびカソードの２枚の電極触媒層で挟み、圧力５０ｋｇ／ｃｍ2下で、１６０℃×１５ｍｉｎの条件でホットプレス成形して、電極接合体を
作製した。次に、作製した電極膜接合体を２枚のチタン製の集電体で挟み、さらにその外側にヒーターを配置し、有効面積２５ｃｍ2の燃料電池を組み立てた。
【００９１】
燃料電池の温度を８０℃に保ち、湿度１００％ＲＨで水素および酸素を背圧０．０２ＭＰａで供給し、電極触媒層の面積に対して電流密度１．０Ａ／ｃｍ2一定で負荷したとき
のセル電圧の初期値、５時間後および１０時間後の値を測定した。
【００９２】
［合成例１］（１）疎水性ユニットの合成
攪拌機、温度計、Dean-stark管、窒素導入管、冷却管を取り付けた１Ｌの三口フラスコに、２，２−ビス（４−ヒドロキシフェニル）−１，１，１，３，３，３−ヘキサフルオロプロパン２０．２ｇ（６０．２ｍｍｏｌ）、９，９−ビス（４−ヒドロキシフェニル）フルオレン１８．１ｇ（５１．６ｍｍｏｌ）、４，４'−ジクロロジフェニルスルホン２
９．６ｇ（１０３ｍｍｏｌ）、炭酸カリウム２０．１ｇ（１４５ｍｍｏｌ）をはかりとった。窒素置換後、スルホラン１７０ｍｌ、トルエン８５ｍｌを加えて攪拌し、オイルバスで反応液を１５０℃で加熱還流させた。反応によって生成する水はDean-stark管にトラップした。３時間後、水の生成がほとんど認められなくなったところで、トルエンをDean-stark管から系外に除去した。徐々に反応温度を２００℃に上げ、５時間攪拌を続けた後、４，４'−ジクロロベンゾフェノン１０．８ｇ（４３ｍｍｏｌ）を加え、さらに８時間反
応させた。
【００９３】
反応液を放冷後、トルエン１００ｍＬを加えて希釈した。反応液に不溶の無機塩をろ過し、ろ液をメタノール２Ｌに注いで生成物を沈殿させた。沈殿した生成物をろ過、乾燥後、テトラヒドロフラン２５０ｍＬに溶解し、これをメタノール２Ｌに注いで再沈殿させた。沈殿した白色粉末をろ過、乾燥し、疎水性ユニット５６．５ｇを得た。ＧＰＣで測定した数平均分子量は７８００であった。得られた化合物は、下記式（Ｉ）で表されるオリゴマーであることを確認した。下記式（Ｉ）中、ａとｂの比ａ：ｂは５４：４６であった。
【００９４】
【化６】
2007080725.tif 000008
【００９５】
（２）スルホン化ポリマーの合成
攪拌機、温度計、窒素導入管を取り付けた１Ｌのフラスコに、３−（２，５−ジクロロベンゾイル）ベンゼンスルホン酸ネオペンチル１１９ｇ（２９６ｍｍｏｌ）、（１）で得られた分子量７８００の疎水性ユニット３０．４ｇ（３．９ｍｍｏｌ）、ビス（トリフェニルホスフィン）ニッケルジクロリド５．８９ｇ（９．０ｍｍｏｌ）、ヨウ化ナトリウム１．３５ｇ（９．０ｍｍｏｌ）、トリフェニルホスフィン３１．５ｇ（１２０ｍｍｏｌ）、亜鉛４７．１ｇ（７２０ｍｍｏｌ）をはかりとり、乾燥窒素置換した。ここにＮ，Ｎ−ジメチルアセトアミド（ＤＭＡｃ）３５０ｍＬを加え、反応温度を８０℃に保持しながら、３時間攪拌を続けたあと、ＤＭＡｃ７００ｍＬを加えて希釈し、不溶物をろ過した。
【００９６】
得られた溶液を攪拌機、温度計、窒素導入管を取り付けた２Ｌのフラスコに入れ、１１５℃に加熱攪拌し、臭化リチウム５６．６ｇ（６５１ｍｍｏｌ）を加えた。７時間攪拌後、アセトン５Ｌに注いで生成物を沈殿させた。次いで、１Ｎ塩酸、純水の順に洗浄後、乾燥して目的のスルホン化ポリマー１０３ｇを得た。得られた重合体の重量平均分子量（Ｍｗ）は２６０，０００であった。得られた重合体は、式（II）で表されるスルホン化ポリマーと推定される。このポリマーのイオン交換容量は、２．３ｍｅｑ／ｇであった。
【００９７】
【化７】
2007080725.tif 000009
【００９８】
［合成例２］  （１）スルホン化ポリマーの合成
攪拌機、温度計、窒素導入管を取り付けた１Ｌのフラスコに、３−（２，５−ジクロロベンゾイル）ベンゼンスルホン酸ネオペンチル１１９ｇ（２９６ｍｍｏｌ）、合成例１の（１）で得られた分子量７８００の疎水性ユニット１０２．３ｇ（１３．１ｍｍｏｌ）、ビス（トリフェニルホスフィン）ニッケルジクロリド５．８９ｇ（９．０ｍｍｏｌ）、ヨウ化ナトリウム１．３５ｇ（９．０ｍｍｏｌ）、トリフェニルホスフィン３１．５ｇ（１２０ｍｍｏｌ）、亜鉛４７．１ｇ（７２０ｍｍｏｌ）をはかりとり、乾燥窒素置換した。ここにＮ，Ｎ−ジメチルアセトアミド（ＤＭＡｃ）３５０ｍＬを加え、反応温度を８０℃に保持しながら、３時間攪拌を続けたあと、ＤＭＡｃ７００ｍＬを加えて希釈し、不溶物をろ過した。
【００９９】
得られた溶液を攪拌機、温度計、窒素導入管を取り付けた２Ｌのフラスコに入れ、１１５℃に加熱攪拌し、臭化リチウム５６．６ｇ（６５１ｍｍｏｌ）を加えた。７時間攪拌後、アセトン５Ｌに注いで生成物を沈殿させた。次いで、１Ｎ塩酸、純水の順に洗浄後、乾燥して目的のスルホン化ポリマー１１７ｇを得た。得られた重合体の重量平均分子量（Ｍｗ）は２１０，０００であった。このポリマーのイオン交換容量は、１．６ｍｅｑ／ｇであった。
【０１００】
［実施例１］
［電極ペーストＡの調製］
５０ｍｌのガラス瓶に直径５ｍｍのジルコニアボール（商品名：ＹＴＺボール、株式会社ニッカトー製）２５ｇを入れ、白金担持カーボン粒子（Ｐｔ：４６重量％担持、（田中貴金属工業株式会社製：TEC10E50E）１．５１ｇ、蒸留水０．８８ｇ、合成例１のスルホ
ン化ポリアリーレンの１５重量％のＮ−メチル−２−ピロリドン溶液３．２３ｇ、Ｎ−メチル−２−ピロリドン１５．４７ｇの混合物をウエーブローターで1０分間攪拌した後、
分散剤（商品名：ＤＡ２３４、楠本化成株式会社製）０．０２８ｇを加え、さらにウエー
ブローターで３０分間攪拌し電極ペーストＡを得た。
［電極ペーストＢの調製］
５０ｍｌのガラス瓶に直径５ｍｍのジルコニアボール（商品名：ＹＴＺボール、株式会社ニッカトー製）２５ｇを入れ、白金担持カーボン粒子（Ｐｔ：４６重量％担持、（田中貴金属工業株式会社製：TEC10E50E）１．５１ｇ、蒸留水０．８８ｇ、合成例２のスルホ
ン化ポリアリーレンの１５重量％のＮ−メチル−２−ピロリドン溶液３．２３ｇ、Ｎ−メチル−２−ピロリドン１５．４７ｇの混合物をウエーブローターで1０分間攪拌した後、
分散剤（商品名：ＤＡ２３４、楠本化成株式会社製）０．０２８ｇを加え、さらにウエーブローターで３０分間攪拌し電極ペーストＢを得た。
［アノード電極触媒層１の製造］
撥水化処理されたカーボンペーパー（東レ製）の片面に、電極ペーストＡをドクターブレードを用いて塗布し、１２０℃×６０分間乾燥することで白金塗布量が０．２０ｍｇ／ｃｍ2になるアノード電極触媒層１を形成させた。
［カソード電極触媒層２の製造］
撥水化処理されたカーボンペーパー（東レ製）の片面に、電極ペーストＡを図２に示すマスク１１とドクターブレードを用いて塗布し、１２０℃×６０分間乾燥し、電極触媒層を形成させた。さらに図３に示すマスク１２を用い、電極ペーストＢを、ドクターブレードを用いて塗布し、１２０℃×６０分間乾燥することで電極触媒層２を形成させた。マスク１１と１２の使用に際しては、５ｃｍ角の塗布部の外形部が一致するように位置あわせをおこなって用いた。塗布面積比は（ペーストＡ）：（ペーストＢ）＝５２：４８となる。得られた電極触媒層２における白金塗布量は０．５０ｍｇ／ｃｍ2であった。電極触媒
層１をアノードに、電極触媒層２をカソードに用いた場合の燃料電池性能の評価結果を表１に示す。
[実施例２]
［電極ペーストＣの調製］
５０ｍｌのガラス瓶に直径５ｍｍのジルコニアボール（商品名：ＹＴＺボール、株式会社ニッカトー製）２５ｇを入れ、白金担持カーボン粒子（Ｐｔ：４６重量％担持、（田中貴金属工業株式会社製：TEC10E50E）１．５１ｇ、蒸留水０．８８ｇ、合成例１のスルホ
ン化ポリアリーレンの１５重量％のＮ−メチル−２−ピロリドン溶液１．６２ｇ、合成例２のスルホン化ポリアリーレンの１５重量％のＮ−メチル−２−ピロリドン溶液１．６２ｇ、Ｎ−メチル−２−ピロリドン１５．４７ｇの混合物をウエーブローターで1０分間攪
拌した後、分散剤（商品名：ＤＡ２３４、楠本化成株式会社製）０．０２８ｇを加え、さらにウエーブローターで３０分間攪拌し電極ペーストＣを得た。
［カソード電極触媒層３の製造］
撥水化処理されたカーボンペーパー（東レ製）の片面に、電極ペーストＣを、ドクターブレードを用いて塗布し、１２０℃×６０分間乾燥することで白金塗布量が０．５０ｍｇ／ｃｍ2になるカソード電極触媒層３を形成させた。電極触媒層１をアノードに、電極触
媒層３をカソードに用いた場合の燃料電池性能の評価結果を表１に示す。
[実施例３]
［カソード電極触媒層４の製造］
撥水化処理されたカーボンペーパー（東レ製）の片面に、電極ペーストＢをドクターブレードを用いて塗布し、１２０℃×６０分間乾燥することで電極触媒層を形成させた。さらにこの電極触媒層の上から電極ペーストＡを、ドクターブレードを用いて塗布し、１２０℃×６０分間乾燥することで電極触媒層４を形成させた。電極触媒層４における白金塗布量は０．５０ｍｇ/ｃｍ2であった。電極触媒層１をアノードに、電極触媒層４をカソードに用いた場合の燃料電池性能の評価結果を表１に示す。
［比較例１］
［カソード電極触媒層５の製造］
撥水化処理されたカーボンペーパー（東レ製）の片面に、電極ペーストＡをドクターブレードを用いて塗布し、１２０℃×６０分間乾燥することで白金塗布量が０．５０ｍｇ／ｃ
ｍ2になる電極触媒層５を形成させた。電極触媒層１をアノードに、電極触媒層５をカソ
ードに用いた場合の燃料電池性能の評価結果を表１に示す。
［比較例２］
［カソード電極触媒層６の製造］
撥水化処理されたカーボンペーパー（東レ製）の片面に、電極ペーストＢをドクターブレードを用いて塗布し、１２０℃×６０分間乾燥することで白金塗布量が０．５０ｍｇ／ｃｍ2になる電極触媒層６を形成させた。電極触媒層１をアノードに、電極触媒層６をカソ
ードに用いた場合の燃料電池性能の評価結果を表１に示す。
【０１０１】
【表１】
2007080725.tif 000010
【図面の簡単な説明】
【０１０２】
【図１】図１は、本発明に係る膜-電極接合体の一態様を表す概略図を示す。
【図２】実施例２において、ドクターブレードで電極ペーストを塗布する際に使用したマスクの概略図を示す。
【図３】実施例２において、ドクターブレードで電極ペーストを塗布する際に使用したマスクの概略図を示す。
【符号の説明】
【０１０３】
10・・・イオン伝導膜
11・・・電極触媒層
【図１】
2007080725.tif 000013
【図２】
2007080725.tif 000014
【図３】
2007080725.tif 000015